또한 , 본 발명 에 관한 취성 파괴 전파 정지 특성 과 대입 열 용접 열 영향 부 인성 이 우수 한 두꺼운 고강 도 강판 은 , 상기 화학 성분 조성 에 있 어서 , 상기 각 원소 중 , S 의 함유량 의 하한 을 0 . 0005 %, O 의 함유량 의 하한 을 0 . 001 % 로 할 수 있 다 . 또한 , 필요 에 따라서 , Ca : 0 . 0003 내지 0 . 004 %, Mg : 0 . 0003 내지 0 . 004 %, Ni : 0 . 01 내지 1 %, Cu : 0 . 01 내지 1 %, Cr : 0 . 01 내지 1 %, Mo : 0 . 01 내지 0 . 5 %, Nb : 0 . 003 내지 0 . 03 %, REM : 0 . 0003 내지 0 . 02 %, 및 Zr : 0 . 0003 내지 0 . 02 % 중 1 종 또는 2 종 이상 을 선택 적 으로 함유 하 는 구성 으로 할 수 있 다 .